(57)【要約】【課題】  耐光性が高い収納ケース入り光ディスクを提供する。【解決手段】  基板上に記録層を有する光ディスクが、開口部が形成されたカートリッジに収納された光ディスクカートリッジ収納体と、該光ディスクカートリッジ収納体を自在に出し入れ可能な出入口が設けられた、遮光性を有する収納ケースと、を有することを特徴とする収納ケース入り光ディスクである。【選択図】  図３
2007030950.tif 000002
【特許請求の範囲】
【請求項１】
基板上に記録層を有する光ディスクが、開口部が形成されたカートリッジに収納された光ディスクカートリッジ収納体と、
該光ディスクカートリッジ収納体を自在に出し入れ可能な出入口が設けられた、遮光性を有する収納ケースと、を有することを特徴とする収納ケース入り光ディスク。
【請求項２】
前記収納ケースの出入口近傍に切欠部を少なくとも１箇所有し、
該切欠部が、前記光ディスクカートリッジ収納体を前記収納ケースに収納し、前記光ディスクの法線方向から見たとき、前記カートリッジの開口部全体が前記収納ケースに隠蔽される大きさに設定されていることを特徴とする請求項１に記載の収納ケース入り光ディスク。
【請求項３】
基板上に記録層を有する光ディスクが、少なくとも一部が光透過性の材料からなるカートリッジに収納された光ディスクカートリッジ収納体と、
該光ディスクカートリッジ収納体を自在に出し入れ可能な出入口が設けられた、遮光性を有する収納ケースと、を有することを特徴とする収納ケース入り光ディスク。
【請求項４】
前記収納ケースの出入口近傍に切欠部を少なくとも１箇所有し、該切欠部が、前記光ディスクカートリッジ収納体を前記収納ケースに収納し、前記光ディスクの法線方向から見たとき、前記光ディスクカートリッジ収納体内の光ディスクが前記カートリッジの遮光部及び／又は前記収納ケースに隠蔽される大きさに設定されていることを特徴とする請求項３に記載の収納ケース入り光ディスク。
【発明の詳細な説明】
【技術分野】
【０００１】
本発明は、収納ケースに光ディスクカートリッジ収納体が収納された収納ケース入り光ディスクに関する。
【背景技術】
【０００２】
従来から、記録密度のより高い光ディスクとして、追記型デジタル・ヴァーサタイル・ディスク（所謂ＤＶＤ−Ｒ）と称される光ディスクが知られている。
このＤＶＤ−Ｒは、照射されるレーザ光をトラッキングするための案内溝（グルーブ）がＣＤ−Ｒの半分以下（０．７４〜０．８μｍ）という狭い溝幅で形成された透明な円盤状基板上に、通常、有機色素を含有する記録層、光反射層、および保護層をこの順に積層したディスク２枚を、記録層を内側にして貼り合わせた構造、あるいはこのディスクと同じ形状の円盤状保護基板とを記録層を内側にして貼り合わせた構造を有している。そして、このＤＶＤ−Ｒへの情報の記録および再生は、可視レーザ光（通常は、６３０ｎｍ〜６８０ｎｍの波長のレーザ光）を照射することにより行われており、ＣＤ−Ｒより高密度の記録が可能である。
【０００３】
一方、最近、インターネット等のネットワークやハイビジョンＴＶが急速に普及している。また、ＨＤＴＶ（Ｈｉｇｈ  Ｄｅｆｉｎｉｔｉｏｎ  Ｔｅｌｅｖｉｓｉｏｎ）の放映も開始されるようになった。
このような状況の下で、画像情報を安価簡便に記録することができるより大容量の光ディスクが必要とされている。ＤＶＤ−Ｒは現状では大容量の光ディスクとしての役割を十分に果たしているが、大容量化、高密度化の要求は高まる一方であり、これらの要求に対応できる光ディスクの開発も必要である。このため、ＤＶＤ−Ｒよりもさらに短波長の光で高密度の記録を行なうことができる、より大容量の光ディスクの開発が進められている。
【０００４】
このような光ディスクは、ディスク本体が剥き出しの状態で使用又は保存される場合、傷や光に対して無防備であり保存性が悪かった。そこで、特に傷に対する耐性を向上させるため、カートリッジに収納した状態で使用する形態が知られている（例えば、特許文献１参照。）。そして、このようなカートリッジにおいて、光ディスクの記録層とは反対側の面を外部に露出させる開口部を設ける例、あるいは、カートリッジの材質を透明な材質で構成した例が知られている。しかし、このような例のおいては、カートリッジの開口部あるいは透明なカートリッジから盛れ込んだ迷光が記録層に到達することがあり、これに起因し、光ディスクの耐光性を悪化させることがあった。特に、この耐光性の悪化は記録層に色素を用いた場合において顕著である。
【特許文献１】特開２００３−２４２７４０号公報
【発明の開示】
【発明が解決しようとする課題】
【０００５】
本発明は、以上の従来の問題点に鑑みなされてものであり、以下の目的を達成することを課題とする。すなわち、
本発明の目的は、耐光性が高い収納ケース入り光ディスクを提供することにある。
【課題を解決するための手段】
【０００６】
前記課題を解決するための手段は以下の通りである。即ち、
本発明の収納ケース入り光ディスクは、第１の態様によると、基板上に記録層を有する光ディスクが、開口部が形成されたカートリッジに収納された光ディスクカートリッジ収納体と、該光ディスクカートリッジ収納体を自在に出し入れ可能な出入口が設けられた、遮光性を有する収納ケースと、を有することを特徴としている。
本発明の第１の態様の収納ケース入り光ディスクによると、カートリッジの開口部を遮光性を有する収納ケースが覆うため、外部からの迷光を遮断することができ、耐光性を向上させることができる。
【０００７】
前記収納ケースの出入口近傍に切欠部を少なくとも１箇所設け、該切欠部を、前記光ディスクカートリッジ収納体を前記収納ケースに収納し、前記光ディスクの法線方向から見たとき、前記カートリッジの開口部全体が前記収納ケースに隠蔽される大きさに設定することが好ましい。
このように設定すると、光ディスクの遮光性は勿論のこと、光ディスクカートリッジ収納体の収納ケースからの出し入れを容易にすることができる。
【０００８】
また、本発明の収納ケース入り光ディスクは、第２の態様によると、基板上に記録層を有する光ディスクが、少なくとも光透過性の材料からなるカートリッジに収納された光ディスクカートリッジ収納体と、該光ディスクカートリッジ収納体を自在に出し入れ可能な出入口が設けられた、遮光性を有する収納ケースと、を有することを特徴としている。
本発明の第２の態様の収納ケース入り光ディスクによると、光透過性の材料からなるカートリッジを遮光性の収納ケースが覆うため、外部からの迷光を遮断することができ、耐光性を向上させることができる。
【０００９】
前記収納ケースの出入口近傍に切欠部を少なくとも１箇所設け、該切欠部を、前記光ディスクカートリッジ収納体を前記収納ケースに収納し、前記光ディスクの法線方向から見たとき、前記光ディスクカートリッジ収納体内の光ディスクが前記カートリッジの遮光部及び／又は前記収納ケースに隠蔽される大きさに設定することが好ましい。
このように設定すると、光ディスクの遮光性は勿論のこと、光ディスクカートリッジ収納体の収納ケースからの出し入れを容易にすることができる。
【発明の効果】
【００１０】
本発明によれば、耐光性が高い収納ケース入り光ディスクを提供することができる。
【発明を実施するための最良の形態】
【００１１】
本発明の第１の態様における収納ケース入り光ディスクは、基板上に記録層を有する光ディスクが、開口部が形成されたカートリッジに収納された光ディスクカートリッジ収納体と、該光ディスクカートリッジ収納体を自在に出し入れ可能な出入口が設けられた、遮光性を有する収納ケースと、を有することを特徴としている。
以下、まず、収納ケース入り光ディスクの第１の実施形態について説明する。
【００１２】
図１は、収納ケースに収納される前におけるカートリッジ収納型ディスク１０の上面図である。光ディスクカートリッジ収納体１０は、概ね、開口部１２ａを有するカートリッジ１２と、このカートリッジ１２に収納されたセンターホール１４ａを有する光ディスク１４とから構成されている。図１において、破線で描かれた円は光ディスク１４の外周を示している。図１に示す、カートリッジ１２の開口部１２ａから外部に露出した光ディスク１４の面は記録層とは反対側の面である。
【００１３】
図２は、光ディスクカートリッジ収納体１０を収納する収納ケース２０を示す斜視図である。収納ケース２０の内側の空間形状及び容積（内部の空間の体積）は、光ディスクカートリッジ収納体１０の外形状及び体積と略同一であり、光ディスクカートリッジ収納体１０を収納ケース２０に収納したとき、空隙がほとんど生じない。収納ケース２０は、光ディスクカートリッジ収納体１０を自在に出し入れ可能な出入口２０ａを有し、出入口２０ａ近傍には、収納ケースの一面の一部を切欠して形成した切欠部２０ｂを有する。そして、本実施形態においては、切欠部２０ｂは、光ディスクカートリッジ収納体１０を収納ケース２０の奥まで完全に挿入した状態において、光ディスク１４の法線方向から見たとき、収納ケース２０がカートリッジ１２の開口部１２ａ全体を隠蔽する大きさとしている。
【００１４】
切欠部は、光ディスクカートリッジ収納体を収納ケースに収納した状態において、光ディスクカートリッジ収納体の収納ケースからの取り出しを容易にするため設けられるが、必要以上に大きいと切欠部がカートリッジの開口部と重なり、そこから進入する外部からの迷光が記録層に悪影響を及ぼす。そこで、本発明においては、切欠部の大きさを前述のように設定したのである。
【００１５】
図３は、本発明の第１の態様に係る光ディスクカートリッジ収納体の上面図であり、図１に示す光ディスクカートリッジ収納体１０を、図２に示す収納ケース２０の奥に突き当たる位置（以下、収納位置という）まで完全に収納した状態を示す。図３において破線で描かれた円のうち、外側の円は、収納された光ディスク１４の外周を示し、内側の円はカートリッジ１２の開口部１２ａを示している。図３に示すように光ディスク１４の法線方向から見て、収納ケース２０の切欠部２０ｂの縁部とそれに最も近いカートリッジ１２の開口部１２ａとは距離Ｄだけ離れているので、外部からの光が光ディスクを直接照射することを防止することができ、光ディスクの耐光性が向上する。
【００１６】
以上の第１の実施形態において、開口部の縁部と、その外側であって当該開口部の縁部と最も近い位置にある切欠部の縁部との距離（図３の距離Ｄ）は、下限としては、遮光性向上の点で、１ｍｍが好ましく、３ｍｍがより好ましく、５ｍｍがさらに好ましい。また、上限としては、収納ケースを小型化できるという点で、５０ｍｍが好ましく、３０ｍｍがより好ましく、１０ｍｍがさらに好ましく、８ｍｍが特に好ましい。
【００１７】
また、本発明の第１の態様においては、収納ケースの切欠部の大きさは、光ディスクカートリッジ収納体を収納ケースに収納し、光ディスクの法線方向から見たとき、カートリッジの開口部全体が収納ケースに隠蔽される大きさに設定されることが好ましいが、本発明を直径１２０ｍｍの光ディスク、１３５ｍｍ×１３５ｍｍ×１３ｍｍの収納ケースに適用する場合、切欠部の大きさは、収納ケースの切欠部における一辺（仮想線）からの垂線の最大長さとして、上限は、遮光性向上の観点から、６０ｍｍが好ましく、３０ｍｍがより好ましく、１７ｍｍがさらに好ましい。また、下限は、取り出し容易の観点から、１ｍｍが好ましく、３ｍｍがより好ましく、５ｍｍがさらに好ましい。
【００１８】
また、第１の態様において、カートリッジの材質としては、本発明の効果を発揮するには、所定の波長の光の透過率が５０％以下の材質であることが好ましく、３０％以下の材質であることがより好ましく、１０％以下の材質であることがさらに好ましい。所定の波長とは、記録層の色素の吸収ピーク波長を示す。吸収ピーク波長は、波長３５０〜８００ｎｍの範囲で求める。
【００１９】
次に、本発明の収納ケース入り光ディスクの第２の態様について説明する。
本発明の第２の態様における収納ケース入り光ディスクは、基板上に記録層を有する光ディスクが、少なくとも一部が光透過性の材料からなるカートリッジに収納された光ディスクカートリッジ収納体と、該光ディスクカートリッジ収納体を自在に出し入れ可能な出入口が設けられた、遮光性を有する収納ケースと、を有することを特徴としている。
以下、本発明の収納ケース入り光ディスクの第２の実施形態について説明する。
【００２０】
図４〜図５は第２の実施形態の収納ケース入り光ディスクを示している。図４〜図５において、第１の実施形態と実質的に同一の構成要素には同一の符号を付している。図４は、収納ケースに収納される前におけるカートリッジ収納型ディスク１０’の上面図である。光ディスクカートリッジ収納体１０’は、概ね、少なくとも一部が光透過性の材料からなるカートリッジ１６と、このカートリッジ１６に収納されたセンターホール１４ａを有する光ディスク１４とから構成されている。図４において、実線で描かれた円は光ディスク１４の外周を示している。
【００２１】
本実施形態においても、図２に示す収納ケースと同様の収納ケースを用いることができる。そして、本実施形態においては、切欠部２０ｂは、光ディスクカートリッジ収納体１０を収納ケース２０の奥に突き当たる位置（以下、収納位置という）まで完全に挿入した状態において、光ディスク１４の法線方向から見たとき、カートリッジ１６の遮光部（存在する場合）及び／又は収納ケース２０が光ディスク１４全体を隠蔽する大きさである。
【００２２】
切欠部は、第１の実施形態と同様に、光ディスクカートリッジ収納体を収納ケースに収納した状態において、光ディスクカートリッジ収納体の収納ケースからの取り出しを容易にするため設けられる。しかし、本実施形態においては光透過性のカートリッジを使用しているため、切欠部が必要以上に大きいと、外部からの迷光が記録層に悪影響を及ぼす。そこで、本発明においては、切欠部の大きさを前述のようにしたのである。
【００２３】
図５は、図４に示す光ディスクカートリッジ収納体１０’が、図２に示す収納ケース２０の収納位置まで完全に収納した状態を示す上面図である。図５において破線で描かれた円は、収納された光ディスク１４の外周を示している。図５に示すように光ディスク１４の法線方向から見て、収納ケース２０の切欠部２０ｂと光ディスク１４とは重なる領域がないため、外部からの迷光の記録層への漏れ込みを防止することができる。ひいては、光ディスクの耐光性が向上する。
【００２４】
また、本発明の第２の態様においては、収納ケースの切欠部の大きさは、光ディスクカートリッジ収納体を収納ケースに収納し、光ディスクの法線方向から見たとき、光ディスクがカートリッジの遮光部及び／又は収納ケースに隠蔽される大きさに設定されることが好ましいが、本発明を直径１２０ｍｍの光ディスク、１３５ｍｍ×１３３ｍｍ×１３ｍｍの収納ケースに適用する場合、切欠部の大きさは、収納ケースの切欠部における一辺（仮想線）からの垂線の最大長さとして、上限は、遮光性向上の観点から、２０ｍｍが好ましく、１７ｍｍがより好ましく、１４ｍｍがさらに好ましい。また、下限は、取り出し容易の観点から、２ｍｍが好ましく、４ｍｍがより好ましく、６ｍｍがさらに好ましく、８ｍｍが特に好ましい。
【００２５】
また、第２の態様において、カートリッジの材質としては、少なくとも一部が光透過性の材料であることを前提としているが、光透過性の材料とは、可視光の波長（４００〜７００ｎｍ）の平均透過率が１０％以上、好ましくは２０％以上、より好ましくは４０％以上、さらに好ましくは７０％以上の材料をいう。なお、本態様のカートリッジおいて、光透過性の材料以外の部分は遮光性の材料を用いることが好ましい。本発明において、この遮光性の材料を用いた部分を遮光部という。
【００２６】
以上のいずれの実施形態においても、切欠部の形状としては、半円形状としたが、大きさが本発明に規定する範囲内であえば、その形状は問わず、例えば、半円状、半楕円形、矩形状、台形、三角形状、などの形状としてもよい。
また、光ディスクカートリッジ収納体の出し入れが容易になるという点で、収納ケースに切欠部を設けた形態が最も好ましいが、遮光性の向上という観点からは、収納ケースの切欠部は省略しても構わない。
また、以上のいずれの実施形態においても、収納ケースの切欠部は２箇所以上に設けてもよい。例えば、図２において、切欠部は上部のみであるが、下部にも設けてもよい。
【００２７】
本発明においては、いずれの態様においても、前記カートリッジにおいて、光ディスクの記録層に、記録及び／又は再生用のレーザー光を記録層に入射させるための別の開口部を設けることが好ましい。記録及び／又は再生するとき、記録及び／又は再生システム側にて、前記別に設けられた開口部に記録・再生ヘッドを近づけることにより（又は、光ディスクを近づけることにより）、記録・再生することができる。
【００２８】
カートリッジに光ディスクを収納する方法としては、１）開口部を広げて装填する方法、２）別途出入口を設け、該出入口から装填する方法、３）カートリッジ作製の際に収納する方法が挙げられるが、本発明においては、取り出し可能であること、機構を簡略化できること、遮光性などの点から２）が好ましい。
【００２９】
光ディスクカートリッジ収納体においては、遮光性を高めるため、保管時はカートリッジと光ディスク表面との隙間が狭いことが好ましい。記録及び／又は再生システム側においては、光ディスク回転時における光ディスクとカートリッジとの摺擦を回避するため、カートリッジと光ディスク表面との隙間を広げる機構を有することが好ましい。
【００３０】
本発明に係る収納ケースとしては、遮光性を有する材質から構成しているが、可視光の透過率が１０％未満（より好ましくは８％以下、さらに好ましく５％以下、特に好ましくは２％以下）の材質が好ましい。
【００３１】
以下、本発明に係る光ディスクについて詳細に説明する。
本発明に係る光ディスクは、基板上に、少なくとも記録層を有し、必要に応じて、光反射層、バリア層など、その他の層を有するとともに、基板の記録層とは反対側に遮光層を有する。
以下、基板及び各層について説明する。
【００３２】
〔基板〕
本発明おける基板としては、従来の光ディスクの基板材料として用いられている各種の材料を任意に選択して使用することができる。耐湿性、寸法安定性及び低価格等の点から、アモルファスポリオレフィン、ポリカーボネート等の熱可塑性樹脂が好ましく、ポリカーボネートが特に好ましい。
これらの樹脂を用いた場合、射出成型を用いて基板を作製することができる。基板の厚さは、１．０〜１．３ｍｍとすることが好ましい。
【００３３】
また、基板には、記録層が設けられる側の面に、トラッキング用の案内溝又はアドレス信号等の情報を表わす凹凸（プリグルーブ）が形成されている。より高い記録密度を達成するためにはＣＤ−ＲやＤＶＤ−Ｒに比べて、より狭いトラックピッチのプリグルーブが必要となる。例えば、本発明に係る光ディスクを、好適な、青紫色レーザに対応する媒体として使用する場合には、形成されるプリグルーブは以下に示す範囲のものであることが好ましい。
【００３４】
プリグルーブのトラックピッチは、２６０〜３３０ｎｍの範囲が好ましい。
プリグルーブの幅（半値幅）は、１００〜１５０ｎｍの範囲が好ましい。
プリグルーブの（溝）深さは、２８〜５０ｎｍの範囲が好ましい。
プリグルーブの角度は、４０〜５０°が好ましい。
【００３５】
これらのプリグルーブの値は、ＡＦＭ（原子間力顕微鏡）により測定することができる。なお、上記プリグルーブの角度とは、グルーブの溝深さをＤとした時、溝形成前の基板の表面を基準とし、その表面からＤ／１０の深さの傾斜部と、溝の最も深い個所からＤ／１０の高さの傾斜部と、を結ぶ直線と、基板面（溝部底面）と、が成す角度である。
また、本発明の光ディスクが、再生専用の光ディスクである場合、上記のプリグルーブを形成するのと同時に、所定の情報を示すピットが形成される。
【００３６】
このような溝形状を有するプリグルーブ（及びピット）を有する基板を作製するには、射出成型時に用いるスタンパが、高精度なマスタリングにより形成されることが必要である。このマスタリングには、上述の溝形状を達成するために、ＤＵＶ（波長３３０ｎｍ以下、深紫外線）レーザーや、ＥＢ（電子ビーム）によるカッティングが用いられることが好ましい。
【００３７】
なお、後述する光反射層が設けられる側の基板表面には、平面性の改善、接着力の向上の目的で、高分子物質；シランカップリング剤等の下塗層を形成することが好ましい。
【００３８】
〔記録層〕
本発明における記録層は、色素を記録物質として含有する色素型とすることが好ましいが、これに限定されず、無機追記型（ライトワンス型）、相変化型、光磁気型、再生専用型等とすることもできる。
従って、記録層に含有される記録物質としては、色素等の有機化合物や相変化金属化合物等が挙げられる。
中でも、レーザー光により一回限りの情報の記録が可能な、色素型の記録層であることが好ましい。かかる色素型の記録層は、記録波長領域に吸収を有する色素を含有していることが好ましい。当該色素としては、シアニン色素、オキソノール色素、金属錯体系色素、アゾ色素、フタロシアニン色素等が挙げられる。
【００３９】
このような記録層は、色素を適当な溶剤に溶解して塗布液を調製し、次いで、この塗布液を、基板上又は後述する光反射層上に塗布して塗膜を形成した後、乾燥することにより形成される。
塗布液中の色素の濃度は、好ましくは０．５〜３質量％の範囲が好ましい。
【００４０】
このようにして形成された記録層の厚さは、グルーブ（前記基板において凸部）上で、９０〜１８０ｎｍの範囲が好ましい。
また、記録層の厚さは、ランド上（前記基板において凹部）で、１１０〜２５０ｎｍの範囲が好ましい。
更に、グルーブ上の記録層の厚さ／ランド上の記録層の厚さの比は、０．７〜０．８であることが好ましい。
【００４１】
記録層には、該記録層の耐光性を向上させるために、種々の褪色防止剤を含有させることができる。
褪色防止剤としては、一般的に一重項酸素クエンチャーが用いられる。一重項酸素クエンチャーとしては、既に公知の特許明細書等の刊行物に記載のものを利用することができる。
前記一重項酸素クエンチャー等の褪色防止剤の使用量は、色素の量に対して、好ましくは５〜２５質量％の範囲である。
【００４２】
以上、記録層が色素型記録層である場合の溶剤塗布法について述べたが、記録層は記録物質の物性に合わせ、蒸着、スパッタリング、ＣＶＤ等の成膜法によって形成することもできる。
例えば、記録物質として相変化金属化合物を用いた場合には、このような成膜法を用いて記録層を形成することがで好ましい。ここで、相変化金属化合物としては、ＳｂＴｅ、ＡｇＳｂＴｅ、ＩｎＡｇＳｂＴｅ等のいずれを用いてもよい。
【００４３】
〔カバー層〕
本発明におけるカバー層は、上述した記録層又は後述するバリア層上に、接着剤や粘着剤を介して貼り合わされる。
本発明において用いられるカバー層としては、透明な材質のフィルムであれば、特に限定されないが、中でも、ポリカーボネート又は三酢酸セルロースを使用することがより好ましい。
なお、「透明」とは、記録及び再生に用いられる光に対して、透過率８０％以上であることを意味する。
【００４４】
また、カバー層は、本発明の効果を妨げない範囲において、種々の添加剤が含有されていてもよい。例えば、波長４００ｎｍ以下の光をカットするためのＵＶ吸収剤及び／又は５００ｎｍ以上の光をカットするための色素が含有されていてもよい。
更に、カバー層の表面物性としては、表面粗さが２次元粗さパラメータ及び３次元粗さパラメータのいずれも５ｎｍ以下であることが好ましい。
また、記録及び再生に用いられる光の集光度の観点から、カバー層の複屈折は１０ｎｍ以下であることが好ましい。
【００４５】
カバー層の厚さは、記録及び再生のために照射されるレーザ光の波長やＮＡにより、適宜、規定されるが、本発明においては、０．０５〜０．１２ｍｍの範囲であることが好ましい。
また、カバー層と、接着剤又は粘着剤からなる層と、を合わせた総厚は、０．０９５〜０．１０５ｍｍであることが好ましい。
なお、カバー層の光入射面には、光ディスクの製造時に、光入射面が傷つくことを防止するための保護層（ハードコート層）が設けられていてもよい。
【００４６】
カバー層を貼り合せるために用いられる接着剤は、例えば、ＵＶ硬化樹脂、ＥＢ硬化樹脂、熱硬化樹脂等を使用することが好ましく、特に、ＵＶ硬化樹脂を使用することが好ましい。また、カバー層を貼り合せるために粘着剤を使用してもよい。具体的には、アクリル系、ゴム系、シリコン系の粘着剤を使用することができるが、透明性、耐久性の観点から、アクリル系の粘着剤が好ましい。上記粘着剤と併用される架橋剤としては、例えば、イソシアネート系架橋剤が挙げられる。
【００４７】
接着剤としてＵＶ硬化樹脂を使用する場合は、該ＵＶ硬化樹脂をそのまま、若しくはメチルエチルケトン、酢酸エチル等の適当な溶剤に溶解して塗布液を調製し、ディスペンサからバリア層表面に供給してもよい。また、作製される光ディスクの反りを防止するため、接着層を構成するＵＶ硬化樹脂は硬化収縮率の小さいものが好ましい。このようなＵＶ硬化樹脂としては、例えば、大日本インキ化学工業（株）社製の「ＳＤ−６４０」等のＵＶ硬化樹脂を挙げることができる。
【００４８】
接着剤層又は粘着剤層の厚さは、１０〜３０μｍの範囲が好ましい。
【００４９】
〔その他の層〕
本発明に係る光ディスクは、本発明の効果を損なわない範囲においては、上述の必須の層に加え、他の任意の層を有していてもよい。かかる他の任意の層としては、例えば、基板と記録層との間に設けられる光反射層（後述）、記録層とカバー層との間に設けられるバリア層（後述）、光反射層と記録層との間に設けられる界面層などが挙げられる。
なお、これら必須及び任意の層は、いずれも、単層でもよいし、多層構造を有してもよい。
【００５０】
〔光反射層〕
本発明において、レーザ光に対する反射率を高めたり、記録再生特性を改良する機能を付与するために、基板と記録層との間に、光反射層を形成することが好ましい。
光反射層は、レーザ光に対する反射率が高い光反射性物質を、真空蒸着、スパッタリング又はイオンプレーティングすることにより基板上に形成することができる。
光反射層の層厚は、一般的には１０〜３００ｎｍの範囲とし、５０〜２００ｎｍの範囲とすることが好ましい。
なお、前記反射率は、７０％以上であることが好ましい。
【００５１】
反射率が高い光反射性物質としては、Ａｕ、Ａｇ或いはこれらの合金が特に好ましい。
【００５２】
〔バリア層（中間層）の形成〕
本発明においては、記録層とカバー層との間にバリア層を形成することが好ましい。
該バリア層は、記録層の保存性を高める、記録層とカバー層との接着性を向上させる、反射率を調整する、熱伝導率を調整する、等のために設けられる。
バリア層に用いられる材料としては、記録及び再生に用いられる光を透過する材料であり、上記の機能を発現し得るものであれば、特に、制限されるものではないが、例えば、一般的には、ガスや水分の透過性の低い材料であり、誘電体であることが好ましい。
具体的には、ＺｎＳ−ＳｉＯ2、ＳｎＯ2、ＺｎＯ−Ｇａ2Ｏ3が好ましい。
【００５３】
また、バリア層は、ＲＦスパッタリングを用いて成膜することが好ましい。
本発明におけるバリア層の厚さは、３〜５０ｎｍの範囲であることが好ましい。
【００５４】
以上のように、本発明に係る光ディスクは、基板、記録層、カバー層に加え、光入射面とは反対の面に、所定の厚さ、所定の被覆面積率のインク吸収性樹脂層を有している。上述のように、本発明に係る光ディスクは、このインク吸収性樹脂層の存在により、反りの変化量が抑制され、記録再生特性も良好となる効果を有する。
【００５５】
本発明に係る光ディスクへの情報の記録は、前記本発明に係る光ディスクが記録層を有する態様である場合、カバー層側から波長１００〜６００ｎｍのレーザ光を照射し、記録層を物理的或いは化学的に変化させて記録を行うことができる。このように記録することにより、上記の構成の光ディスクに対し、適した波長のレーザ光を照射して記録を行うことにより、良好で安定な記録再生特性を付与することができる。
【００５６】
記録波長（レーザ光波長）のより好ましくは、下限値が２００ｎｍ以上であり、３００ｎｍ以上であることが更に好ましく、３５０ｎｍ以上であることが特に好ましい。また、上限値としては、５００ｎｍ以下であることがより好ましく、４５０ｎｍ以下であることが更に好ましく、４２０ｎｍ以下であることが特に好ましい。
なお、上記の上限値及び下限値は、それぞれが任意で組み合わせることができる。
また、情報の記録は本発明に係る光ディスクのグルーブに行ってもよいし、ランドに行ってもよいが、グルーブの方が好ましい。
更に、上記の波長領域のレーザー光によって、情報の再生も行われる。
【００５７】
より具体的には、本発明に係る光ディスク（追記型）と、本発明の光情報記録方法と、を用いた情報の記録、再生は、例えば、次のようにして行われる。
まず、光ディスクを所定の線速度（０．５〜１０ｍ／秒）、又は、所定の定角速度にて回転させながら、カバー層側から対物レンズを介して青紫色レーザ（例えば、波長４０５ｎｍ）などの記録用の光を照射する。この照射光により、記録層がその光を吸収して局所的に温度上昇し、例えば、ピットが生成してその光学特性を変えることにより情報が記録される。上記のように記録された情報の再生は、光ディスクを所定の定線速度で回転させながら、青紫色レーザ光をカバー層側から照射して、その反射光を検出することにより行うことができる。
【００５８】
上述のような５００ｎｍ以下の発振波長を有するレーザ光源としては、例えば、３９０〜４１５ｎｍの範囲の発振波長を有する青紫色半導体レーザ、中心発振波長４２５ｎｍの青紫色ＳＨＧレーザ等を挙げることができる。
また、記録密度を高めるために、ピックアップに使用される対物レンズのＮＡは０．７以上が好ましく、０．８５以上がより好ましい。
【実施例】
【００５９】
以下、本発明を実施例によって更に詳述するが、本発明はこれらによって制限されるものではない。
【００６０】
［実施例１］
＜光ディスクの作製＞
（基板）
厚さ１．１ｍｍ、外径１２０ｍｍ、内径１５ｍｍ（センターホール直径）でスパイラル状のプリグルーブ（トラックピッチ３２０ｎｍ、溝幅１２０ｎｍ、溝深さ３７ｎｍ）を有する、ポリカーボネート樹脂からなる射出成形基板を用いた。溝深さは、最も深いところと、最も浅いところの距離を測定した。溝幅は溝深さの半分の深さにおける幅を測定した。溝傾斜部角度は、溝深さの浅い方１割の部分と、深い方１割の部分とを結ぶ直線の角度を測定した。
【００６１】
（光反射層の形成）
基板のプリグルーブ上に、Ｕｎａｘｉｓ社製Ｃｕｂｅを使用し、Ａｒ雰囲気中で、ＤＣスパッタリングにより、膜厚１００ｎｍのＡＰＣ光反射層（Ａｇ：９８．１質量％、Ｐｄ：０．９質量％、Ｃｕ：１．０質量％）を形成した。光反射層の膜厚の調整は、スパッタ時間により行った。
【００６２】
（記録層の形成）
下記化学式で表わされる色素Ａ：２ｇを、２，２，３，３−テトラフロロプロパノール１００ｍｌ中に添加して溶解し、色素含有塗布液を調製した。そして、光反射層上に、調製した色素含有塗布液をスピンコート法により塗布した。その後、２３℃、５０％ＲＨで１時間保存して、記録層（グルーブ上の厚さ１３０ｎｍ、ランド上の厚さ１７５ｎｍ）を形成した。
【００６３】
【化１】
2007030950.tif 000003
【００６４】
記録層を形成した後、クリーンオーブンにてアニール処理を施した。アニール処理は、基板を垂直のスタックポールにスペーサーで間隔をあけながら支持し、８０℃で１時間保持して行った。
【００６５】
（バリア層の形成）
その後、記録層上に、Ｕｎａｘｉｓ社製Ｃｕｂｅを使用し、Ａｒ雰囲気中で、ＲＦスパッタリングによりＺｎＯ−Ｇａ2Ｏ3（ＺｎＯ：Ｇａ2Ｏ3＝７：３（質量比））からなる、厚さ５ｎｍのバリア層を形成した。
【００６６】
（カバー層の貼り合わせ）
カバー層としては、内径１５ｍｍ、外径１２０ｍｍで、片面に粘着剤が塗設してあるポリカーボネート製フィルム（帝人ピュアエース、厚さ：８０μｍ）を用い、該粘着剤層とポリカーボネート製フィルムとの厚さの合計が１００μｍとなるように設定した。
そして、バリア層上に、該バリア層と粘着剤層とが当接するようにカバー層を載置した後、そのカバー層を押し当て部材にて圧接して、貼り合わせた。
以上の工程により、光ディスクを作製した。
【００６７】
（カートリッジへの光ディスクの収納）
図１に示すような開口部を有するカートリッジ（以下に詳細を示す。）に、上記の通り作製した光ディスクを記録層が内側となるように挿入し、光ディスクカートリッジ収納体を作製した。
ＢＤ用カートリッジ詳細
材質：遮光性樹脂（青色顔料を混入したＡＢＳ樹脂）
開口部の直径：１１５ｍｍ
サイズ：１３５×１３５×１３ｍｍ
【００６８】
（収納ケースへの収納）
前述のようにして得られた光ディスクカートリッジ収納体を、図２に示すように形成した収納ケースに収納した。なお、収納ケースの切欠部は、カートリッジに設けられた開口部と重ならない大きさ、すなわち、光ディスクの法線方向から見たとき、カートリッジに設けられた開口部とカートリッジの開口部全体が収納ケースに隠蔽される大きさとした。
以上のようにして、実施例１の収納ケース入り光ディスクを作製した。
【００６９】
［実施例２］
実施例１の「カートリッジへの光ディスクの収納」において、カートリッジを、開口部を有さない透明のカートリッジに変更したこと、及び「収納ケースへの収納」において、収納ケースを、光ディスクの法線方向から見たとき、光ディスクカートリッジ収納体内の光ディスク全体が収納ケースに隠蔽される大きさに設定した切欠部を有する収納ケース（図２参照）に変更したこと以外は実施例１と同様にして実施例２の収納ケース入り光ディスクを作製した。なお、切欠部の大きさは、収納ケースの切欠部における一辺（仮想線）からの垂線の最大長さとして１３ｍｍであった。
【００７０】
［比較例１］
実施例１の「収納ケースへの収納」において、収納ケースの切欠部が、カートリッジに設けられた開口部と１０ｍｍ重なる大きさとしたこと以外は実施例１と同様にして比較例１の収納ケース入り光ディスクを作製した。
【００７１】
［比較例２］
実施例２の「収納ケースへの収納」において、収納ケースを、光ディスクの法線方向から見たとき、光ディスクカートリッジ収納体内の光ディスクの一部が収納ケースに重なる大きさに設定した切欠部を有する収納ケースに変更したこと以外は実施例１と同様にして比較例２の収納ケース入り光ディスクを作製した。なお、切欠部の大きさは、収納ケースの切欠部における一辺（仮想線）からの垂線の最大長さとして３０ｍｍであった。
【００７２】
［評価］
・耐光性試験（１）
ディスクドライブ装置（ＤＤＵ１０００、ＮＡ：８．５、レーザー波長：４０３ｎｍ、パルステック工業（株））を使用して記録・再生及びジッタの測定を実施した。記録信号はパルステックＭＳＧ２を用い、クロック周波数６６ＭＨｚ、線速度５．２８ｍ／ｓ、記録パワー５．４ｍＷ、再生パワー０．３ｍＷで、記録又は再生を行った。なお、記録はグルーブに行った。
まず、実施例１及び比較例１で作製した収納ケース入り光ディスクの収納ケースからの出入口から光ディスクカートリッジ収納体を取り出し、直径１１４ｍｍ部分におけるジッタを測定した。測定後、光ディスクカートリッジ収納体を収納ケースに収納し、フェード試験器（スガ試験機（株）製）にて、３０時間保存（８０ｋｌｕｘの光を照射）した後、再度、保存前と同じ位置におけるジッタを測定した。なお、フェード試験器による光照射は、カートリッジの開口部側から照射した。結果を表１に示す。
【００７３】
・耐光性試験（２）
耐光性試験（１）と同様にして記録した後、実施例２及び比較例２で作製した収納ケース入り光ディスクの収納ケースからの出入口から光ディスクカートリッジ収納体を取り出し、直径６０ｍｍ部分におけるジッタを測定した。測定後、光ディスクカートリッジ収納体を収納ケースに収納し、フェード試験器（スガ試験機（株）製）にて、２０時間保存（８０ｋｌｕｘの光を照射）した後、再度、保存前と同じ位置におけるジッタを測定した。結果を表１に示す。
【００７４】
【表１】
2007030950.tif 000004
【００７５】
表１より、開口部を有するカートリッジを使用した実施例１の収納ケース入り光ディスクは、比較例１と比較して、カートリッジの開口部付近であっても光照射前後のジッタの変化が少なく、に十分な耐光性を有することが分かる。
また、同様に、透明のカートリッジを使用した実施例２の収納ケース入り光ディスクは、光照射前後のジッタの変化が少なく、に十分な耐光性を有することが分かる。
【図面の簡単な説明】
【００７６】
【図１】本発明の第１の実施形態に使用する光ディスクカートリッジ収納体を示す上面図である。
【図２】本発明に係る収納ケースを示す斜視図である。
【図３】本発明の第１の実施形態における、光ディスクカートリッジ収納体を収納ケースに収納した状態を示す上面図である。
【図４】本発明の第２の実施形態に使用する光ディスクカートリッジ収納体を示す上面図である。
【図５】本発明の第２の実施形態における、光ディスクカートリッジ収納体を収納ケースに収納した状態を示す上面図である。
【符号の説明】
【００７７】
１０  １０’光ディスクカートリッジ収納体
１２  カートリッジ
１２ａ  開口部
１４  光ディスク
１４ａ  センターホール
１６  カートリッジ
２０  収納ケース
２０ａ  出入口
２０ｂ  切欠部
【図１】
2007030950.tif 000005
【図２】
2007030950.tif 000006
【図３】
2007030950.tif 000007
【図４】
2007030950.tif 000008
【図５】
2007030950.tif 000009